内燃機関の排気経路に配置され排気ガス中のNOxを吸蔵又は還元するNOx吸蔵還元触媒を備え、前記NOx吸蔵還元触媒は、排気ガスが流通するセルの内壁面に形成され、触媒としての機能を有するコート層を備え、排気ガスの流れの上流側の前記コート層の厚さは、下流側の前記コート層の厚さよりも薄いことを特徴とする内燃機関の排気浄化装置。少なくとも2つの前記NOx吸蔵還元触媒を備え、前記NOx吸蔵還元触媒は、排気ガスの流れに対して直列に接続され、前記NOx吸蔵還元触媒のうち、上流側に配置されるNOx吸蔵還元触媒のコート層は、下流側に配置されるNOx吸蔵還元触媒のコート層よりも薄いことを特徴とする請求項1に記載の内燃機関の排気浄化装置。前記NOx吸蔵還元触媒は、上流側と下流側とに分けられた隣接する少なくとも2つ領域を有し、前記領域のそれぞれにおける前記コート層の厚さは均一であり、かつ、前記領域のうち、上流側の領域の前記コート層の厚さは、下流側の領域の前記コート層の厚さよりも薄いことを特徴とする請求項1又は2に記載の内燃機関の排気浄化装置。前記NOx吸蔵還元触媒の前記コート層の厚さは、下流側になるにつれて薄くなるように形成されていることを特徴とする請求項1又は2に記載の内燃機関の排気浄化装置。前記コート層は、Rh又はPdを含むことを特徴とする請求項1から4のいずれか1項に記載の内燃機関の排気浄化装置。前記コート層は、Al2O3を含むことを特徴とする請求項1から5のいずれか1項に記載の内燃機関の排気浄化装置。ところで、NSR触媒は、燃料中に含まれる硫黄分によりその触媒性能が低下する、いわゆる硫黄被毒を起こしやすい傾向にある。NSR触媒のNOx浄化性能が低下すると、下流側に排出されたNOxをSCR触媒では浄化しきれない状態が起こり得る。従って、NSR触媒とSCR触媒とを用いた浄化システムにおいても、NSR触媒の硫黄被毒の抑制が望まれる。この点、上記従来技術の触媒装置は、上流側のセル寸法を大きなものとすることで、HC-SCR触媒全体への排気の流れを確保して浄化性能を向上させることを目的とする。従って、上記従来技術は、NSR触媒の硫黄被毒抑制に関し何ら寄与するものではない。この発明は、上述のような課題を解決するためになされたもので、NSR触媒の硫黄被毒を抑制しつつ、高いNOx浄化率を維持できるよう改良した排気浄化装置を提供することを目的とする。この発明は、上記目的を達成するため、内燃機関の排気浄化装置であって、内燃機関の排気経路に配置され排気ガス中のNOxを吸蔵又は還元するNOx吸蔵還元触媒を備える。NOx吸蔵還元触媒は、排気ガスが流通するセルの内壁面に形成され、触媒としての機能を有するコート層を備える。排気ガスの流れの上流側のコート層の厚さの方が、下流側のコート層の厚さに比べて薄い。この発明において、排気浄化装置は、少なくとも2つのNOx吸蔵還元触媒を備え、これらNOx吸蔵還元触媒は、排気ガスの流れに対して直列に接続されたものとしてもよい。この場合、上流側に配置されるNOx吸蔵還元触媒のコート層の厚さが、下流側のNOx吸蔵還元触媒のコート層の厚さよりも薄いものとなるようにする。この発明において、NOx吸蔵還元触媒が、上流側と下流側とに分けられた隣接する少なくとも2つ領域を有するものとしてもよい。この場合、領域のそれぞれにおけるコート層の厚さを均一とし、かつ、これらの領域のうち、上流側の領域のコート層の厚さが、下流側の領域のコート層の厚さよりも薄いものとする。この発明において、NOx吸蔵還元触媒は、そのNOx吸蔵還元触媒内部で、コート層の厚さが下流側になるにつれて薄くなるように形成されたものとしてもよい。この発明において、コート層は、Rh又はPdを含むものとしてもよく、また、Al2O3を含むものとしてもよい。この発明によれば、NOx吸蔵還元触媒のセル内壁面のコート層を、上流側のコート層の厚さの方が、下流側のコート層の厚さに比べて薄いものとしている。ここで、NOx吸蔵触媒は、コート層の厚さが厚いほど硫黄成分を取り込みやすく、硫黄被毒を起こしやすい傾向にあり、一方、コート層の厚さが薄くなると、触媒の浄化性能が低くなる傾向にある。この発明によれば、硫黄成分を取り込みやすい上流側に、コート層の薄い部分を配置することで、硫黄被毒を抑制し、一方、硫黄成分を取り込み難い下流側にコート層の厚い部分を配置することで、浄化性能を高く確保している。つまり、この発明の排気浄化装置によれば、硫黄被毒による浄化性能の低下を抑制し、高い浄化性能を確保することができる。以下、図面に基づいてこの発明の実施の形態について説明する。尚、各図において共通する要素には、同一の符号を付して重複する説明を省略する。また、以下の実施の形態によりこの発明が限定されるものではない。実施の形態1.[実施の形態1のシステムの全体構成]図1は、本発明の実施の形態のシステムの全体構成を説明するための図である。図1に示すように、本実施の形態のシステムは内燃機関10を備えている。内燃機関10の各気筒には排気通路12が連通している。排気通路12には三元触媒であるスタート触媒以下、SCと称する14が配置されている。排気通路12の、SC14下流には、NOx吸蔵還元触媒以下NSR触媒とも称する16が配置されている。NSR触媒16は、2つのNSR触媒161、162で構成され、両NSR触媒161、162は直列に連結されている。NSR触媒16下流には、NOx選択還元触媒以下SCR触媒とも称する18が配置されている。ここで、NSR触媒161、162において、排気ガスが通過する複数のセルの内壁面は、触媒として機能するコート層により被覆されている。各NSR触媒161、162のコート層は、白金Ptを含むPt層と、ロジウムRhとパラジウムPdとを含むRhPd層と、下層のアルミナAl2O3からなるAl2O3層が、表面から順に積層されて構成されている。両NSR触媒161、162を構成する各層には、塩基であるBa、Li、Kが含有され、これらは吸蔵材として機能する。上流のNSR触媒161のコート層の厚さは、240gLである。一方、下流のNSR触媒162のコート層の厚さは270gLである。即ち、上流側のNSR触媒161のコート層の方が、NSR触媒162のコート層より薄くなっている。[各触媒の機能]このシステムにおいて、内燃機関10は、空燃比がリッチである場合に、HCおよびCOを排出し易い。また、空燃比がリーンである場合にNOxを排出しやすい。SC14は、リーン雰囲気では酸素O2を吸着しながらNOxを還元N2に浄化する。他方、リッチ雰囲気では、酸素を放出しながらHCおよびCOを酸化H2O、CO2に浄化する。また、リッチ雰囲気下では、排気ガス中に含まれる窒素と水素、或いはHCとNOxが反応することにより、アンモニアNH3が生成される。NSR触媒16はリーン雰囲気下では、排気ガス中に含まれるNOxを吸蔵する。また、NSR触媒16は、リッチ雰囲気下で吸蔵しているNOxを放出する。リッチ雰囲気下で放出されたNOxは、HCやCOにより還元される。この際、SC14の場合と同様に、NSR触媒16においてもNH3が生成される。SCR触媒18は、Cu系ゼオライト触媒として構成され、SC14およびNSR触媒16が、リッチ雰囲気下で生成するNH3を吸蔵し、リーン雰囲気下では、NH3を還元剤として、排気ガス中のNOxを選択的に還元する機能を有している。SCR触媒18により、NSR触媒16の下流に吹き抜けてきたNH3およびNOxが大気中に放出される事態を有効に阻止することができる。[NSR触媒の硫黄被毒について]ところで、従来のNSR触媒は、燃料中に含まれる硫黄成分により被毒しやすく以下、硫黄被毒、その結果、浄化性能の低下を起こしやすい傾向にある。図2は、NSR触媒が正常に機能している場合の、リーン雰囲気下でのNSR触媒の吸蔵メカニズムについて説明するための模式図である。図3は、NSR触媒とSCR触媒とを有する浄化システムが正常に機能している場合の浄化率を説明するための図である。図3において横軸は負荷を表し、縦軸はNOx浄化率を表している。また、図3においてa線はNSR触媒から排出された排気ガスの浄化率を表し、b線は、その後SCR触媒に流入しSCR触媒から排出された排気ガスのNOx浄化率を表している。図2に示されるように、NSR触媒が正常に機能している状態においては、白金触媒に酸素とNOが取り込まれ、NO3が吸蔵材に吸蔵される。このように、NSR触媒が正常に機能している場合、排気ガスは比較的高いNOx浄化率で浄化される図3のa線参照。この排気ガスは、SCR触媒に流入し、SCR触媒において高い浄化率で浄化される図3のb線参照。図3から、正常に機能している場合、この浄化システムは、NOxに対する非常に高い浄化精度を確保できることが確認される。図4は、NSR触媒が硫黄被毒を起こす場合の、リーン雰囲気下におけるNSR触媒の吸蔵メカニズムについて説明するための模式図である。図5は、NSR触媒が硫黄被毒している場合の、NSR触媒とSCR触媒とを有する浄化システムの浄化率を説明するための図である。図5において横軸は負荷、縦軸はNOx浄化率を表している。また、図5においてc線はNSR触媒から排出された排気ガスの浄化率を表し、d線は、その後SCR触媒に流入しSCR触媒から排出された排気ガスの浄化率を表している。NSR触媒において、排気ガス中の硫黄成分であるSO2はNOxより反応しやすい。このため、図4に示されるように、SO2は、より多くO2と反応し、SO4となり吸蔵材に吸蔵される。これによりNSR触媒は硫黄被毒した状態となる。この状態では、NOxは吸蔵されにくくなり、NSR触媒の浄化性能が低下する図5のc線参照。その結果、下流のSCR触媒に多量のNOxが排出されることとなる。NOxの排出量が多い場合、下流のSCR触媒だけでは、そのNOxを捕集することができず、排気ガス中にNOxが残留することとなる。図5からも、NSR触媒のNOx浄化性能が低下した場合、浄化システム全体としても、高い浄化性能が確保できていないことがわかる。[本実施の形態におけるNSR触媒の硫黄被毒抑制のための構成について]本実施の形態の浄化システムにおいてNSR触媒16は、上記のようなNSR触媒の硫黄被毒を抑制するよう構成されている。上述したように、NSR触媒16は、上流のNSR触媒161と下流のNSR触媒162とで構成され、上流のNSR触媒161と下流のNSR触媒162とで、セル表面のコート層の厚さが異なるように構成されている。ここで、硫黄成分は、触媒のコート層が厚い場合に付着しやすく、薄くなると付着しにくくなる傾向がある。また、付着した硫黄成分についても、コート層が厚い場合には脱離し難い傾向があるが、コート層が薄くなると脱離しやすくなる傾向がある。つまり、NSR触媒は、コート層が厚い場合に硫黄被毒を起こしやすく、コート層が薄い方が、硫黄被毒を起こしにくいものと考えられる。一方、コート層が薄くなると、NSR触媒のNOxの浄化性能が低下することが考えられる。つまり、NSR触媒の浄化性能を高く維持するためには、ある程度のコート層の厚さを必要とする。また、更に、硫黄成分は、上流側から付着していき、下流側には到達し難い傾向がある。以上のことから、本実施の形態では、上流のNSR触媒161のコート層を薄いものとし、下流のNSR触媒162のコート層を厚いものとしている。つまり、本実施の形態の浄化システムでは、硫黄被毒が起こりやすい上流側には、硫黄成分が付着しにくく、かつ付着した硫黄成分を脱離しやすい、薄いコート層のNSR触媒161が配置される。一方、硫黄被毒を起こしにくい下流側には、逆に、触媒浄化性能の高い、厚いコート層を有するNSR触媒162が配置される。これにより、NSR触媒16全体として、硫黄被毒による浄化性能の低下を抑制することができ、浄化システム全体の浄化性能を高く維持することができる。なお、本実施の形態において、コート層は、Pt層と、Rh-Pd層と、下層のプレコート層であるAl2O3層とが順に積層されて構成される場合について説明した。しかし、この発明においてコート層はこの構成に限るものではない。例えばコート層は、Al2O3層を含まず、Pt層と、Rh-Pd層とのみから形成されたものや、Tiを含有する層を用いたものであってもよい。いずれのコート層を用いる場合であっても、上流側のNSR触媒のコート層を薄いものとし、下流側のNSR触媒のコート層を厚いものとすることで、硫黄被毒による影響を抑え、高い浄化性能を確保することができる。また、本実施の形態において、上流のNSR触媒161のコート層を240gLとし、下流のNSR触媒162のコート層を270gLとする場合について説明した。しかし、この発明においてコート層の厚さはこれに限られるものではなく、要求される浄化率等に応じて適宜設定されるものである。また、本実施の形態では、NSR触媒16として、上流、下流に直列に2つのNSR触媒161、162を配置する場合について説明した。しかし、この発明においてNSR触媒はこれに限るものではない。例えば、コート層の厚さの異なる3以上のNSR触媒を、配置するものであってもよい。NSR触媒の数が多くなっても、より上流側にコート層のより薄いNSR触媒を設置することで、硫黄被毒を抑制しつつ高い浄化性能を確保することができる。また、この発明は、複数のNSR触媒を配置したものに限られず、NSR触媒を1つとし、1のNSR触媒内部でコート層の厚さを変化させたものであってもよい。図6は、本発明の実施の形態の浄化システムとして用いられる他のNSR触媒の例を示す模式図である。図6のNSR触媒26は、図1の浄化システム中の2つのNSR触媒161、162に替えて、単体で用いられる触媒である。この例においてNSR触媒26はその内部でコート層の厚さが異なる2つの領域261、262に分けられて構成されている。具体的には、NSR触媒26のセル表面のコート層は、上流側の領域261では薄く、下流側の領域262で厚くなっている。但し、各領域261、262それぞれでは、コート層はほぼ均一の厚さで形成されている。このように1のNSR触媒の内部で、コート層の厚さを異なるものとしても、複数のNSR触媒を配置した場合と同様の効果を得ることができる。図6では2つの領域261、262に分けられた場合について説明した。しかし、この発明においてNSR触媒は、3以上の領域を有するものとしてもよい。この場合にも同様に、より上流側の領域から下流側の領域に向けて、段階的にコート層の厚さが厚くなるようにすればよい。また、本発明において、NSR触媒は、内部を複数の領域に分け、段階的にコート層の厚さを増加させたものに限るものではない。この発明のNSR触媒は、その内部において、上流側から下流側にいくにつれて、徐々にコート層の厚さが厚くなるような構成としたものであってもよい。また、この発明においては、上記のような1のNSR触媒内部でコート層の厚さが異なるようにしたNSR触媒を、複数直列に配置するものとしてもよい。この場合にも、上流側のNSR触媒の上流側から、下流側のNSR触媒の下流側に行くに従って、段階的に、あるいは徐々に、コート層が厚くなるように構成することで、硫黄被毒を抑制しつつ、浄化性能を確保することができる。なお、以上の実施の形態において各要素の個数、数量、量、範囲等の数に言及した場合、特に明示した場合や原理的に明らかにその数に特定される場合を除いて、その言及した数に、この発明が限定されるものではない。また、この実施の形態において説明する構造等は、特に明示した場合や明らかに原理的にそれに特定される場合を除いて、この発明に必ずしも必須のものではない。